(57)【特許請求の範囲】
【請求項１】
銅塩およびアゾール系薬剤を主成分とする木材加圧注入防腐防蟻剤に、さらに２−ｎ−オクチル−４−イソチアゾリン−３−オンおよびＮ−ｎ−ブチル−１，２−ベンズイソチアゾリン−３−オンを含有する防腐防蟻防黴組成物。
【請求項２】
銅塩およびアゾール系薬剤を主成分とする木材加圧用防腐防蟻剤に、２−ｎ−オクチル−４−イソチアゾリン−３−オンおよびＮ−ｎ−ブチル−１，２−ベンズイソチアゾリン−３−オンを混合または添加し、加圧注入を行うことを特徴とする木材防黴処理方法。
【発明の詳細な説明】
【０００１】
【発明が属する技術分野】
本発明は、木材加圧注入用防腐防蟻剤と併用する木材防黴組成物に関する。
【０００２】
【従来の技術】
木材を保護するため、銅塩およびアゾール系化合物を主成分とする木材防腐防蟻剤は２５〜５０倍に水希釈され、加圧注入される。その注入量は２００〜５００ｋｇ／ｍ３と多く、木材が乾燥するまでに黴が発生し商品価値を著しく低下させる。これを防止するため上記木材防腐防蟻剤の処理液に防黴剤が添加され加圧注入されている。木材用の防黴剤は多数商品化されているが、前記防腐防蟻剤の物性、すなわち無機イオンを含有している、液性がアルカリであるということから殆どの従来の防黴剤は溶解しない、分散しないまたは分解するなどの弊害があり使用できなかった。唯一、水溶性で防黴力がある４−クロロ−２−メチルイソチアゾリン−３−オン(以下ＣＭＩＴと略す)が使用されているが、ＣＭＩＴは、金属腐食性から加圧注入釜、ポンプ、配管、その他装置の損傷などの問題があった。さらに、前記木材防腐防蟻剤がアルカリ性であることからＣＭＩＴが処理液中で分解し、徐々に濃度低下を起こすため防黴効果がなくなり、日常の工程管理(濃度管理)が非常に煩雑となること、および防黴効果を維持するため新たにＣＭＩＴを追添加する必要があり経済性にも問題があった。
【０００３】
本発明は、かかる従来技術の問題点であった、防黴性、作業性、金属腐食性、及び経済性を解決した木材防黴組成物を提供するものである。
【０００４】
本発明者は上記問題点を解決するために鋭意研究を重ねた結果、２−ｎ−オクチル−４−イソチアゾリン−３−オン（以下ＯＩＴと略す）とＮ−ｎ−ブチルー１，２−ベンズイソチアゾリン−３−オン（以下ＢＢＩＴと略す）を有効成分として含有することを特徴とする木材防黴組成物が、銅塩およびアゾール系化合物を主成分とする木材加圧注入用防腐防蟻剤と併用した時に極めて高い防黴効果を示し、かつ作業性が良く金属腐食性がないことを見出し本発明に至った。すなわち、本発明は２−ｎ−オクチル−４−イソチアゾリン−３−オンとＮ−ｎ−ブチルー１，２−ベンズイソチアゾリン−３−オンを有効成分として含有することを特徴とする木材防黴組成物に関するものである。
【０００５】
本発明の木材防黴組成物の有効成分であるＯＩＴおよびＢＢＩＴとも防腐剤、防黴剤として広く用いられている。しかし、前記加圧注入用防腐防蟻剤の処理液中に単独で添加するよりもこれら両者を組み合わせた場合、飛躍的に防黴性能が向上することを見出した。また、従来用いられていたＣＭＩＴに比べ、金属腐食性も極端に少なく、ＣＭＩＴの最大の欠点であった防黴効果の維持に関しても、本発明のＯＩＴおよびＢＢＩＴ混合物は良好であり作業性、及び経済性において優れたものである。
【０００６】
【発明が解決しようとする課題】
本発明の成分であるＯＩＴとＢＢＩＴの混合割合は、重量比で１：１９〜１９：１であり、好ましくは１：９〜９：１である。これ以外の混合割合では防黴性において相乗的な効果は得られないため、処理液中への添加量が多くなり経済性の面で不利となる。
【０００７】
【課題を解決するための手段】
本発明の木材防黴組成物の形態は、ＯＩＴおよびＢＢＩＴを含有する限り特に制限されず、例えば可溶化剤、乳剤等である。可溶化剤として用いる場合にはＯＩＴおよびＢＢＩＴを溶解可能な種々の溶媒、例えば両者を親水性の溶媒であるアルコール類、グリコール類、グリコールエーテル類、ケトン類などに溶解したものを用いる。更に、必要に応じノニオン系、およびアニオン系の界面活性剤を添加してもよい。また、乳剤として用いる場合にはＯＩＴおよびＢＢＩＴを溶解可能な種々の溶媒、例えば両者を疎水性の溶媒である脂肪族炭化水素類、芳香族炭化水素類、エステル類などに溶解したものを用いる。更に、必要に応じノニオン系、およびアニオン系の界面活性剤を添加してもよい。
【０００８】
【発明の実施の形態】
次に本発明の実施例及び比較例を挙げて説明するが、本発明はこれらに限定されるものではない。実施例１〜３、比較例１〜３の組成物の配合を表１に示す。なお、配合の数値は重量％である。
【０００９】
【実施例】
【表１】
0004804656.tif 000002
＊１：溶媒：ジエチレングリコールモノブチルエーテル
＊２：界面活性剤：ポリオキシアルキレンアルキルエーテル
（試験例１：加圧処理、および防黴試験）
【００１０】
銅塩およびアゾール系化合物を主成分とする木材加圧注入用防腐防蟻剤（商品名：タナリスＣｕＡｚ、ヒクソン社製）を水で３０倍に希釈し、これに所定濃度の実施例１〜３、および比較例１〜３を添加した処理液を木材（ベイツガ：１０×１０×３０ｃｍ）に加圧注入処理した。また、これらの処理液を１ヶ月常温放置した時点においても加圧注入した。この時の処理液注入量は木材に対して２５０ｋｇ/ｍ３以上であった。
【００１１】
この処理液注入木材を１晩放置後、５×５×１ｃｍに切断したものを防黴試験に供試した。この試験片をポテトデキストロース寒天平板上に載せ、黴の混合胞子懸濁液１ｍｌをふりかけ温度２８℃、湿度９５％で２ヶ月培養し、３０日毎に観察した。供試菌としては、Aspergillus  niger、Cladosporium cladosporioides、Penicillium funiculosum、Aureobasidium  pullulans、Gliocladium virens、Fusarium sp．を用いた。結果を表２に示す。但し、黴発育の程度の表示は次の判定による。
【００１２】
−：試験片上に黴の発育を全くみられない。
＋  ：試験片の側面に黴の発育がみられる。
＋＋：試験片上の黴の発育面積が全面積の１／３以下である。
＋＋＋：試験片上の黴の発育面積が全面積の１／３以上である。
【表２】
0004804656.tif 000003
【００１３】
本発明の実施例１〜３の組成物は比較例１〜２に比べ極めて良好な防黴効果が得られた。また、比較例３は処理液調製直後では良好な防黴効果であったが、処理液調製３０日放置したものは著しく防黴効果が低下した。
（試験例２：鉄腐食性試験）
【００１４】
銅塩およびアゾール系化合物を主成分とする木材加圧注入用防腐防蟻剤（商品名：タナリスＣｕＡｚ、ヒクソン社製）を水で３０倍希釈した溶液に、実施例２、および比較例３の組成物を０．２％添加した処理液に研磨した鉄片（２５×２５×２ｍｍ）を入れ常温で２ヶ月間放置し、鉄腐食性を見た。結果を表３に示す。
【００１５】
【表３】
0004804656.tif 000004
【００１６】
本発明の実施例２の組成物は鉄に対する腐食性は無く、また処理液に対しても異常は認められない。比較例３の組成物は鉄腐食性が認められ、処理液も変質する傾向が認められた。
【００１７】
【発明の効果】
銅塩およびアゾール系化合物を主成分とする木材加圧注入用防腐防蟻剤の処理液中に本発明の防黴組成物を添加し、木材を処理したとき優れた防黴性が得られる。そして処理液中へ新たに本発明の防黴組成物を追添する必要が無いため経済性にも優れ、従来使用されてきた防黴剤に比べ、加圧注入装置の腐食性が少ないという特長を持っている。